【誤訳訂正書】
【提出日】平成23年9月20日(2011.9.20)
【誤訳訂正１】
【訂正対象書類名】特許請求の範囲
【訂正対象項目名】全文
【訂正方法】変更
【訂正の内容】
【特許請求の範囲】
【請求項１】
１〜９９．９重量％のシリコーン含有接着剤；および
０．１〜５０重量％の制汗薬化合物
を含む、表面付着により物質をともに接着させるための組成物であって、該シリコーン含有接着剤が、硅素結合アルケニル基を有する少なくとも１種のポリジ有機基シロキサン、硅素結合水素原子を有する少なくとも１種のヒドロシリコン化合物、および、該Ｓｉ−アルケニル基との該Ｓｉ−Ｈ基の反応用の触媒を含むか、または、シラノール末端官能基を有するポリジ有機基シロキサンとシラノール含有シリコーン樹脂との縮合反応生成物を含む、組成物。
【請求項２】
シリコーン含有接着剤の接着を増強させる方法であって：
１〜９９．９重量％のシリコーン含有接着剤および０．１〜５０重量％の制汗薬化合物を混合し、組成物を形成させること；ならびに
該組成物を、表面に塗布し硬化させることを含み、該シリコーン含有接着剤が、硅素結合アルケニル基を有する少なくとも１種のポリジ有機基シロキサン、硅素結合水素原子を有する少なくとも１種のヒドロシリコン化合物、および、該Ｓｉ−アルケニル基との該Ｓｉ−Ｈ基の反応用の触媒を含むか、または、シラノール末端官能基を有するポリジ有機基シロキサンとシラノール含有シリコーン樹脂との縮合反応生成物を含む、方法。
【請求項３】
医療装置を皮膚に接着させる方法であって：
１〜９９．９重量％のシリコーン含有接着剤および０．１〜５０重量％の制汗薬化合物を含む組成物を混合し、組成物を形成させること；
該組成物を医療装置の表面に塗布すること；ならびに
該医療装置の組成物を含有する表面を皮膚上に置くことにより、皮膚に該医療装置を付着させることを含み、該シリコーン含有接着剤が、硅素結合アルケニル基を有する少なくとも１種のポリジ有機基シロキサン、硅素結合水素原子を有する少なくとも１種のヒドロシリコン化合物、および、該Ｓｉ−アルケニル基との該Ｓｉ−Ｈ基の反応用の触媒を含むか、または、シラノール末端官能基を有するポリジ有機基シロキサンとシラノール含有シリコーン樹脂との縮合反応生成物を含む、方法。
【請求項４】
医療装置を皮膚に接着させる方法であって：
１〜９９．９重量％のシリコーン含有接着剤および０．１〜５０重量％の制汗薬化合物を含む組成物を混合し、組成物を形成させること；
該組成物を皮膚に塗布すること；ならびに
皮膚の表面に該組成物を有する皮膚の上に、医療装置を置くことを含み、該シリコーン含有接着剤が、硅素結合アルケニル基を有する少なくとも１種のポリジ有機基シロキサン、硅素結合水素原子を有する少なくとも１種のヒドロシリコン化合物、および、該Ｓｉ−アルケニル基との該Ｓｉ−Ｈ基の反応用の触媒を含むか、または、シラノール末端官能基を有するポリジ有機基シロキサンとシラノール含有シリコーン樹脂との縮合反応生成物を含む、方法。
【請求項５】
シリコーン含有接着剤の接着を増強させる方法であって：
シリコーン含有接着剤を、基材上に塗布し、硬化させること；ならびに
制汗薬化合物を、硬化した接着剤の表面上に塗布することを含み、該シリコーン含有接着剤が、硅素結合アルケニル基を有する少なくとも１種のポリジ有機基シロキサン、硅素結合水素原子を有する少なくとも１種のヒドロシリコン化合物、および、該Ｓｉ−アルケニル基との該Ｓｉ−Ｈ基の反応用の触媒を含むか、または、シラノール末端官能基を有するポリジ有機基シロキサンとシラノール含有シリコーン樹脂との縮合反応生成物を含む、方法。
【誤訳訂正２】
【訂正対象書類名】明細書
【訂正対象項目名】全文
【訂正方法】変更
【訂正の内容】
【発明の詳細な説明】
【発明の名称】制汗薬を含有しているシリコーン接着剤
【技術分野】
【０００１】
本発明は、制汗薬を含有するシリコーン接着剤に関する。これらの製剤は、従来の制汗薬の用途において使用され得、あるいは、湿気が本接着剤の接着を阻害もしくは低減させる接着剤の用途において使用され得る。
【背景技術】
【０００２】
制汗薬の使用は、パーソナルケア市場においてよく知られている。典型的には、制汗薬はアルミニウムおよび／またはジルコニウムの塩を含む。当業界において、シリコーンを、このような塩を含有している製剤中に取り込み、このような製剤の肌触りを向上させ、これらの塩の供給を補助することも知られている。
【０００３】
シリコーン接着剤も、当業界においてよく知られている。それらは、種々の基材（例えば、紙、プラスチック、ラバーなど）で有用である。このような接着剤は、経皮ドラッグデリバリー装置、絆創膏、人工器官などの用途における、ヒトもしくは動物の体への接着に有用であるとも知られている。
【０００４】
接着剤に関わる１つの問題は、湿気の存在下に接着強度が低減されてしまうことである。例えば、シリコーン接着剤と共に取り付けられた包帯もしくは医療装置の接着および装着時間は、当該患者が発汗すると、低減されてしまう。このことは結果的に、当該接着の失敗、これゆえ、皮膚からの剥離を与えてしまう。創傷用絆創膏の場合、このことは結果的に、より遅い創傷治癒そして更に感染の潜在性（可能性）を与えてしまう。加えて、当該患者もしくは介護者が該絆創膏をより頻繁に取り替えなければならないので、結果的に、コストの上昇（増加）を与えてしまう。
【０００５】
湿った皮膚への接着への１つの伝統的なアプローチは、より強い接着強度を持つ接着剤を利用することであり、それで、湿った場合さえ、充分な接着を維持するようになる。このような強い接着強度は、しかしながら、しばしば結果的に、当該接着剤が除去されるときに、皮膚損傷を与える。このことは特に、易感染性もしくは損傷された皮膚に該接着剤が適用される必要がある場合、あるいは、同じ領域に数回該接着装置が適用および再適用される必要がある場合、問題である。
【０００６】
接着剤が、創傷、創傷周囲の皮膚、および瘢痕のような易感染性の皮膚を覆う場合、該創傷床における、もしくは周りの、発汗のような源からの過剰な湿気が、当該皮膚の浸軟を引き起こすとも、知られている。この過剰な湿気を排除する伝統的な方法は、前向きというよりもむしろ復古的であり、絆創膏、ドレープ、もしくはテープの該湿気蒸気の伝搬速度（ＭＶＴＲ）を増加させる方法に焦点を当ててきた。ＭＶＴＲを増加させるのに採られるステップは、絆創膏構成基材もしくは絆創膏構成１次成分の処置を包含し、通気性基材および有孔もしくは吸収基材の使用を包含する。ＭＶＴＲを増加させるのに採られる他の代わりのステップは、接着被覆をパターンコーティングを介して調整すること、または、より少ない接着コーティング重量を包含してきた。
【発明の開示】
【発明が解決しようとする課題】
【０００７】
我々は今、制汗薬をシリコーン接着剤に加えることで、該接着剤の接着が、該接着剤の部位に存在している湿気の量を抑えることにより、向上され得ることを発見した。これゆえ、より低侵襲性の接着剤が使用され得、こうして、該接着剤が除去される時の皮膚外傷が限られる。更に、本発明組成物の使用は、接着剤下で発生される湿気の量を抑えることにより、創傷床における発汗の問題をも解決し、これにより、高ＭＶＴＲの絆創膏の必要性を減らし、過剰な湿気により容易になることのある感染機会を減らしていく。最後に、制汗薬塩が抗菌効果を持つことが知られており、こうして、バクテリア（細菌）の混入を、該接着剤領域において防ぐことができる。
【課題を解決するための手段】
【０００８】
本発明は、シリコーン含有接着剤の接着を促進する方法に関する。本方法は、１〜９９．９重量％のシリコーン含有接着剤と、０．１〜５０重量％の制汗薬化合物とを混合することを含む。本組成物は次いで、表面上に適用され、硬化される。本発明は、１〜９９．９重量％のシリコーン含有接着剤と、０．１〜５０重量％の制汗薬化合物とを含む組成物にも関する。結果得られてくるフィルムは特に、ヘルスケアおよびパーソナルケアへの用途における接着剤として、特に皮膚上において有用であり、例えば、局所ドラッグデリバリーシステム（ＤＤＳ）（上）において、皮膚処置における皮膚保護用マスクシステム、軽傷用の絆創膏および包帯、火傷、急性および慢性の創傷、皮膚用シール、皮膚保護フィルム、瘢痕処置、剥脱および脱毛製品、消臭フィルム、活性制汗薬および香料供給システム、抗皺パッチ、保湿マスク、および同様なものとして働き得る。これらの接着剤は、局所治療、創傷治癒、外科縫合、瘢痕治癒、腋下治癒、フットケア、ボディーおよびスキンケア、化粧品、メイク、ファンデーション、および同様なものにおける有益さを持つ。同様に、毛髪、爪、歯、眼、および粘膜のような、他の生体表面上で、ならびに、ヒト以外の動物での同様な用途で使用され得る。
【発明を実施するための最良の形態】
【０００９】
本発明は接着剤組成物に関し、湿気存在下に、接着強度が低下しない。これらの組成物は、接着剤および制汗薬化合物を含む。
【００１０】
本発明において使用される場合、「シリコーン含有接着剤」とは、基材に接着するか、もしくは、表面付着により物質をともに接着させることが可能な製剤を意味し、ここでシリコーンが、本製剤中の作用物質である。
「制汗薬」は、収斂作用を有する物質であり、皮膚の孔のサイズを小さくする傾向にあり、こうして、局所体部での湿気の透過を制限する。
【００１１】
本組成物において使用される接着剤は、決定的ではない。如何なるシリコーン含有接着剤をも含み得、例えば、ヒドロシリル化もしくは縮合により硬化するエラストマー、シラノール含有ポリジ有機基シロキサンおよびシラノール含有シリコーン樹脂のようなシリコーン含有感圧接着剤、ならびにシリコーン含有ホットメルト接着剤を包含している。
【００１２】
１種の代表的なシリコーン含有接着剤は、硅素結合アルケニル基を有する少なくとも１種のポリジ有機基シロキサン、硅素結合水素原子を有する少なくとも１種のヒドロシリコン化合物、ならびに、そのＳｉ−Ｈ基のそのＳｉ−アルケニル基との反応用触媒を含む。このタイプの材料は例えば、米国特許第４，９９１，５７４号明細書および米国特許第３，０２０，２６０号明細書において記載され、これらが、本明細書において援用される。この文献の材料は、（Ａ）平均で２つの硅素結合アルケニル基を１分子につき有するポリジ有機基シロキサンであって、該アルケニル基が２〜６個の炭素原子を有し、それに結合した１つより多いアルケニル基を有する硅素原子が無く、残っている硅素結合有機基が、アルキルおよびアリール基から選択されており、該ポリジ有機基シロキサンが、２５℃における粘度５０〜１０，０００ｍｍ2／秒を有し、（Ｂ）少なくとも３つの硅素結合水素原子を１分子につき有するヒドロシリコン化合物であって、本質的に、ＲＨＳｉＯ−基、Ｒ2ＸＳｉＯ1/2基、および任意にＲ2ＳｉＯ基からなっており、２５℃において１，０００ｍｍ2／秒以下の粘度を有し（式中、Ｒは８個以下の炭素原子を有するアルキルもしくはアリール基を指し、Ｘが、ＨもしくはＲを指す。）、（Ｃ）ジ有機基水素シロキシ末端化ポリジ有機基シロキサンであって、２５℃における粘度１〜２００ｍｍ2／秒を有し、ここで、これら有機置換基は、８個以下の炭素原子を有するアルキルもしくはアリール基であり、ならびに、（Ｄ）そのＳｉＨ基のそのＳｉ−アルケニル基との反応用触媒を含み得る。
【００１３】
上記の接着剤で使用するためのポリジ有機基シロキサン（Ａ）は、１分子につき平均で２つの硅素結合アルケニル基を持ち得、各アルケニル基が異なる硅素原子に結合している。ポリジ有機基シロキサン（Ａ）は実質的に、直鎖状ポリマーであり得るが、少量の分岐が存在してもよい。これらのアルケニル基は、硅素原子に結合され得、当該分子中で互いから距離を置いているか、あるいは、当該シロキサン鎖末端硅素原子に結合される。これらアルケニル基は、最大６個の炭素原子を持ち得、例えば、ビニル、アリル、もしくはヘキセニル基であってよい。ポリジ有機基シロキサン（Ａ）の残りの有機置換基は、アルキルおよびアリール基から選択され、あるいは、８個以下の炭素原子を有するアルキル基もしくはフェニル基である。このような残りの置換基の例は、メチル、エチル、プロピル、イソブチル、およびフェニルである。１つの実施形態において、該ポリジ有機基シロキサン化合物は、少なくとも５０％、もしくは、実質的に全ての残りの有機置換基がメチル基である。ポリジ有機基シロキサン（Ａ）は、２５℃において、粘度５０〜１０，０００ｍｍ2／秒を有し得る。１つの実施形態において、ポリジ有機基シロキサン（Ａ）に関する粘度範囲は、２５℃において、１００〜１，０００ｍｍ2／秒である。１０，０００ｍｍ2／秒を上回る粘度を有するポリジ有機基シロキサンは、その反応のための他の成分と混合される必要がある場合、室温において使用するのには難しいと思われる。１つの実施形態において、該粘度は、本組成物が硬化前に容易に流動させることができ、容易に容器から供給され得るよう選ばれる。ポリジ有機基シロキサン（Ａ）は、当業界において知られており、多くが市販されている。これらは例えば、穏やかな触媒、例えば、トルエンスルホン酸もしくは酸処理クレイ（粘土）の存在下に、環状シロキサンを、低分子量ビニル置換末端封鎖剤と平衡化させていくことにより調製されてよく、該当する適切なクロロシラン、例えば、ビニルジ有機基クロロシランとジ有機基ジクロロシランを加水分解していくことにより生産される。
【００１４】
上記の接着剤で使用するためのヒドロシリコン化合物（Ｂ）は、有機シロキサンであり得、１分子につき少なくとも３つの硅素結合水素原子を有する。これらの水素原子は、そのポリマー鎖中の末端シロキサン単位およびシロキサン単位に位置されてよく、あるいは、そのシロキサン鎖内だけに位置されてよい。このヒドロシリコン化合物は本質的に、単位一般式ＲＨＳｉＯ−基、Ｒ2ＸＳｉＯ1/2基、および任意にＲ2ＳｉＯ基から構成され、式中、ＲおよびＸは、上で定義されたとおりである。ヒドロシリコン化合物（Ｂ）は、直鎖シロキサンポリマーであり得、単位式ＲＨＳｉＯ−、Ｒ3ＳｉＯ1/2、および／またはＲ2ＨＳｉＯ1/2からなってよく、あるいは、単位式Ｒ2ＳｉＯ−、ＲＨＳｉＯ−、Ｒ3ＳｉＯ1/2、および／またはＲ2ＨＳｉＯ1/2単位からなってよい。１つの実施形態において、５０％以下の単位が硅素結合水素原子を有するヒドロシリコン化合物が使用される。ヒドロシリコン化合物（Ｂ）の粘度は、２５℃において１，０００ｍｍ2／秒を超えないものであり得、あるいは、５００ｍｍ2／秒を下回る粘度が使用されてよく、本組成物の他の成分との混合を容易化させる。１つの実施形態において、該粘度が、２５℃において５０ｍｍ2／秒未満である。ヒドロシリコン化合物（Ｂ）は、当業界においてよく知られており、既知の方法に従って生産されてよい。このような１つの方法は、水素シクロポリシロキサンを、環状有機ポリシロキサンと共に平衡化することからなり、例えば、ポリジメチルシクロシロキサンおよびトリ有機基シロキシ末端封鎖化合物である。
【００１５】
上記の接着剤のジ有機基水素シロキシ末端化ポリジ有機基シロキサン（Ｃ）は、ジ有機基シロキシ単位およびジ有機基水素シロキシ単位を含み得る。これら有機置換基は、８個以下の炭素原子を有するアルキルもしくはアリール基であり、あるいは、メチルもしくはフェニルである。化合物（Ｃ）は、２５℃における粘度１〜２００ｍｍ2／秒、もしくは、５〜５０ｍｍ2／秒を持ち得る。この化合物は、本ゲル形成組成物中で、その末端基だけを介して反応する。
【００１６】
上記の接着剤の成分（Ｄ）は、Ｓｉ−Ｈ基のＳｉ−アルケニル基との反応用触媒である。このような触媒は一般的に、ＶＩＩＩ族金属またはこの錯体もしくは化合物である。１つの実施形態において、成分（Ｄ）は、白金化合物もしくは錯体である。この成分は、（Ａ）中のアルケニル基と（Ｂ）および（Ｃ）中の硅素結合水素原子との間の付加反応を触媒することにおいて、効果的である。ＳｉＨ基と不飽和脂肪族基との間の該付加反応は、有機硅素化学の当業界おいてよく知られており、該反応のための種々の白金主体の触媒である。このような触媒は、当業界においてよく論じられ、塩化白金酸、白金アセチルアセトナート、（第１）白金ハロゲン化物の、エチレン、プロピレン、有機基ビニルシロキサン、およびスチレンのような不飽和化合物との錯体、ヘキサメチル二白金、ＰｔＣｌ2、ＰｔＣｌ3、ならびにＰｔ（ＣＮ）3を包含する。１つの実施形態において、これら触媒は、白金化合物とビニルシロキサンとの錯体であり、例えば、塩化白金酸のジビニルテトラメチルジシロキサンとの反応により形成されるものである。充分量の該触媒が用いられるべきであり、本組成物の均一で有効な硬化を与える。白金触媒割合は通常、（Ａ）、（Ｂ）、および（Ｃ）の組み合わされた重量の１〜２００重量ｐｐｍのＰｔを与えるものである。
【００１７】
ＲＨＡｌｋ値、つまり（Ｂ）および（Ｃ）中の硅素結合水素原子数の、（Ａ）中の硅素結合アルケニル基数に対しての比は、望まれるゲルが形成されるようなものであり得る。例えば、過剰なアルケニル基が存在し得（例えば、１：１．１〜１：２０、もしくは、１：１〜１：３）、あるいは、過剰なＳｉＨが存在し得（例えば、１．１：１〜２０：１、もしくは、３：１〜１：１）、あるいは、およそ等しい数であり得る（つまり、約１：１）。硅素結合アルケニル基を有するポリジ有機基シロキサン、硅素結合水素原子を有するヒドロシリコン化合物、および、そのＳｉ−Ｈ基のそのＳｉ−アルケニル基との反応用触媒を含んでいる他のシリコーン含有接着剤が本発明において使用され得ることは留意されるべきである。
【００１８】
本発明の接着剤組成物は簡単に、個々の成分（Ａ）〜（Ｄ）を、如何なる順序でも、混合することにより、調製され得る。一般的に、これら組成物は、温度約２５℃において、望まれる接着剤製品に向かって硬化する。もし望まれれば、しかしながら、硬化は、高温、例えば１５０℃を上回る温度に晒すことにより、加速されてもよい。これら組成物を未硬化状態に使用前に維持するには、例えば保管もしくは輸送の間に、２つ以上のパーツとしてパッケージされてもよい。第１のパーツは、成分（Ａ）の少なくとも一部を成分（Ｄ）と共に含んでもよい一方、第２のパーツは、成分（Ｂ）および（Ｃ）を残っている如何なる成分（Ａ）と共に含んでよい。これらのパッケージは、如何なる適切な形をも採り得、例えば、瓶、小袋、もしくは圧力パック、例えばエアロゾル缶である。これらパッケージの中身が一緒に、予め決められた比でその使用前に混合され、例えば、手動により混合することにより、または、缶中缶(can-in-can)もしくは缶上缶(can-upon-can)システムからの混合バルブ（弁）を経由して供給されることによる。このようなシステムが、当業界において知られており、例えば、英国特許明細書２１８５７５０において記載される。
【００１９】
もし望まれれば、上記の接着剤組成物は、少なくとも１種のヒドロキシ置換シロキサン樹脂をも含有し得る。この樹脂は、本接着剤の、医療基材もしくは皮膚に対する接着を増強させる。この樹脂は、Ｒ3ＳｉＯ1/2単位（Ｍ単位）およびＳｉＯ4/2単位（Ｑ単位）を含み、式中、各Ｒが独立に、直鎖、分岐、もしくは環状炭化水素基であり、１〜２０個の炭素原子を有する。Ｒは、置換されていないか、もしくは、ハロゲン原子で置換され得る。各Ｒは、望まれるとおり、同一もしくは異なり得る。Ｒの炭化水素基は、メチル、エチル、プロピル、ブチル、ヘキシル、オクチル、３，３，３−トリフルオロプロピル、クロロメチル、およびデシルのようなアルキル基、ビニルおよびヘキセニルのようなアルケニル基、シクロヘキシルのような脂環式基、フェニル、トリル、キシリル、およびクロロフェニルのようなアリール基、ならびに、ベンジル、スチリル、およびα−メチルスチリルのようなアラルキル基により例示され得る。あるいは、各Ｒ基は、独立に選択される、１〜８個の炭素原子を含むアルキルもしくはアルケニル基であり、または、６〜９個の炭素原子を含むアリール基である。あるいは、各Ｒ基は独立に、メチルおよびビニルから選択される。
【００２０】
もしアルケニル基が上記の樹脂中において存在すれば、アルケニル基として存在しているＲ基のモル％が典型的に、１０％未満もしくは５％未満である。例えば、もし該樹脂がビニル基を含有すれば、典型的に該樹脂固形分の５重量％未満、もしくは、該樹脂固形分の２．５重量％未満、もしくは、該樹脂固形分の１．５〜２重量％の量で存在している。
【００２１】
上記の樹脂中でのＲ3ＳｉＯ1/2（Ｍ単位）のＳｉＯ4/2（Ｑ単位）に対するモル比は、０．６：１〜４：１であり得る。あるいは、該モル比Ｍ：Ｑは、０．６：１〜１．９：１であり得る。あるいは、該モル比Ｍ：Ｑは、０．６：１〜１．０：１であり得る。該樹脂は、トリ有機基シロキシ単位（Ｔ単位）も含有し得、例えば、ＳｉＯ4/2単位毎に０．５〜１のトリ有機基シロキシ基、もしくは、ＳｉＯ4/2単位毎に０．６〜０．９のトリ有機基シロキシ基である。
【００２２】
上記の樹脂の１種より多くが、本発明において包含され得ることに留意すべきである。この場合、少なくとも１種の該樹脂が、下記のようなシラノール含量を持つべきであるが、さらに、該シラノールを封鎖して、実質的にシラノールが全く存在しないようにできる。
【００２３】
１つの実施形態において、上記の樹脂中の全Ｒ基の主要部分がメチルであり、オレフィン不飽和部分を持つＲ基の合計数が、全Ｒ基の０．５％以下である。もう１つ別の実施形態において、実質的に全てのＲ基がメチルである。もう１つ別の実施形態において、実質的に全てのＲ基が実質的に、オレフィン不飽和部分が無い。本発明のさらなる別の実施形態において、２種の樹脂が包含され、１種において、実質的に全てのＲ基がメチルであり、もう１種において、３．５〜４モル％のＲ基がビニルであり、実質的に全ての残りのＲ基がメチルである。
【００２４】
上記の樹脂は、当該樹脂の約０．０１〜５重量％までの、もしくは、当該樹脂の約１〜約５重量％の範囲の硅素結合ヒドロキシル基をも含有する。
【００２５】
上記の樹脂は、Ｒ3ＳｉＯ1/2単位およびＳｉＯ4/2単位を含んでおり、当業界においてよく知られている。これらのコポリマーが、例えば、米国特許第３，９３６，５８２号明細書、米国特許第２，６７６，１８２号明細書、および米国特許第２，８５７，３５６号明細書において記載される。該樹脂コポリマーは、４つの加水分解可能な基を有するシラン、例えば四塩化硅素と、１つの加水分解可能な基を有するトリ有機基シラン、例えばトリメチルクロロシランとの、適正な比における混合物の同時加水分解により、調製され得る。これらの樹脂コポリマーの特定の調製方法が、米国特許第２，６７６，１８２号明細書において記載され、そこでは、シリカヒドロゾルが、酸性条件下に、ヘキサ有機基ジシロキサン、例えば、ヘキサメチルジシロキサンのようなトリ有機基シロキシ単位の源、または、加水分解可能なトリ有機基シラン、例えば、トリメチルクロロシラン、あるいは、これらの混合物と反応させられる。
【００２６】
上記の樹脂は、本発明の接着剤において、本組成物重量に基づき２〜４５重量％、もしくは、５〜４０重量％、もしくは、１０〜３５重量％の量で、使用され得る。
【００２７】
本発明において有用なもう１種別の接着剤は、シラノール末端官能基を有するポリジ有機基シロキサンとシラノール含有シリコーン樹脂との縮合反応により調製されるものであり、例えば、米国特許第４，５９１，６２２号明細書、米国特許第４，５８４，３５５号明細書、米国特許第４，６５５，７６７号明細書、およびＲＥ３５４７４において記載されるようなものであり、これらの全てが、本明細書において援用される。
【００２８】
該シラノール末端化ポリジ有機基シロキサンの有機置換基は一般的に、１〜６個の炭素原子を有するアルキル基、もしくは、フェニル基である。１つの実施形態において、少なくとも８０％の有機置換基がメチル基である。もう１つ別の実施形態において、該シラノール末端化ポリジ有機基シロキサンの有機置換基は、ジメチルヒドロキシ末端化ポリジメチルシロキサンである。該シラノール末端化ポリジ有機基シロキサンは、少なくとも０．１Ｐａ．ｓの粘度を持ち得、３０，０００Ｐａ．ｓまでもしくはこれよりも高い粘度を持ち得る。例えば、米国特許第５，３１９，１２０号明細書、米国特許第２，４９０，３５７号明細書、米国特許第２，５４２，３３４号明細書、米国特許第２，９２７，９０７号明細書、米国特許第３，００２，９５１号明細書、米国特許第３，１６１，６１４号明細書、米国特許第３，１８６，９６７号明細書、米国特許第３，５０９，１９１号明細書、および米国特許第３，６９７，４７３号明細書の方法により調製され得、これらの全てが、本明細書において援用される。
【００２９】
該シラノール含有シリコーン樹脂は一般的に、非直鎖シロキサン樹脂であり、シロキサン単位式Ｒ’aＳｉＯ4-a/2からなり得、式中、Ｒ’が、ヒドロキシル、炭化水素、もしくは炭化水素オキシ基を指し、ａが平均値１〜１．８を有する。該樹脂は、式Ｒ’’3ＳｉＯ1/2の１価のトリ炭化水素基シロキシ（Ｍ）基および４官能基（Ｑ）基ＳｉＯ4/2を含み得、式中、Ｒ’’が、１〜６個の炭素原子を有する１価の炭化水素基、もしくは、メチル基を指す。Ｍ基のＱ基に対する数比は、０．５：１〜１．２：１（式Ｒ’aＳｉＯ4-a/2中のａの値１．０〜１．６３に等価）、もしくは、０．６：１〜０．９：１の範囲中にあり得る。該シリコーン樹脂は、少なくとも０．２重量％で、約３もしくは５％までの硅素結合ヒドロキシ基を含有し得る。これらは、ジメチルヒドロキシシロキシ（ＨＯ）（ＣＨ3）2ＳｉＯ1/2単位として存在し得る。該樹脂は、Ｄａｕｄｔら、米国特許第２，６７６，１８２号明細書に従って調製されてもよく、本明細書において援用される。
【００３０】
本シリコーン感圧接着剤は、−２０℃を下回るＴｇの２０〜８０重量部もしくは３０〜６０部の該シラノール末端化ポリジ有機基シロキサン、および、０℃を上回るＴｇの８０〜２０重量部もしくは７０〜４０部の該シラノール含有シリコーン樹脂を含み得る。あるいは、本シリコーン感圧接着剤は、−２０℃を下回るＴｇで２５℃における粘度０．１〜３０，０００Ｐａ．ｓの３０〜６０重量部のシラノール末端化ポリジ有機基シロキサンを、０℃を上回るＴｇで、式Ｒ’’3ＳｉＯ1/2の１価のトリ炭化水素基シロキシ（Ｍ）基および４官能基（Ｑ）基ＳｉＯ4/2を含んでいる４０〜７０重量部のシラノール含有シリコーン樹脂との混合生成物であり、式中、Ｒ’’が１〜６個の炭素原子を有する１価の炭化水素基を指し、Ｍ基のＱ基に対する数比が０．５：１〜１．２：１の範囲中にある。
【００３１】
混合される場合、該ポリジ有機基シロキサンのシラノール基は一般的に、ポリジ有機基シロキサンが該シリコーン樹脂により架橋されるように、該シリコーン樹脂のシラノール基といくらかの縮合反応をし（つまり、ポリジ有機基シロキサン鎖が、樹脂分子を通じて一緒に結合され、分岐鎖、絡まり、および／または、少量のネットワーク特性を与える。）、本シリコーン感圧接着剤を形成させる。触媒、例えば、アンモニア、水酸化アンモニウム、もしくは炭酸アンモニウムのようなアルカリ物質が、該シラノール末端化ポリジ有機基シロキサンおよび該シリコーン樹脂と混合され得、この架橋反応を促進させる。例えば、特にパーソナルケアおよび医療への用途に関して、該シラノール末端化ポリジ有機基シロキサンが、２５℃において１〜１００Ｐａ．ｓの範囲中の粘度を持ち、触媒の補助を伴って架橋されるのが好ましいことがある。シラノール末端化ポリジ有機基シロキサンおよびシラノール含有シリコーン樹脂の量はしばしば、混合生成物のＴｇが−１５〜１５℃となるようなものである（最大ＴａｎΔでのＴ）。該シラノール含有シリコーン樹脂はしばしば、このブレンドのラバープラトー弾性率（Ｔｇ＋３０℃でのＧ’）を、７Ｅ＋０５ダイン／ｃｍ2を下回るように低下させる。これは、ネットワーク特性が架橋されるとの指標である。
【００３２】
該シラノール末端化ポリジ有機基シロキサンおよびシラノール含有シリコーン樹脂を混合して生成される本シリコーン感圧接着剤は、機械的に処理されてよく、シラノール基を、末端封鎖剤と反応させ、これは、トリ有機基シリル単位を導入するものであり、米国特許第４，６５５，７６７号明細書において記載されるようであり、本明細書において援用される。該末端封鎖剤は例えば、ヘキサメチルジシラザンのようなジシラザン、または、トリメチルエトキシシランもしくはトリメチルメトキシシランのようなトリアルキルアルコキシシランたり得る。このような末端封鎖剤との反応は、アミンのような反応試薬との接触における接着の損失に対する本接着剤の感受性を抑える。
【００３３】
本発明において有用なもう１つ別の接着剤は、ホットメルトシリコーン感圧接着剤を含む。このような組成物は、当業界において知られており、例えば、米国特許第５，３３０，７４７号明細書および米国特許第５，１６２，４１０号明細書のようなものであり、本明細書において援用される。典型的に、このような組成物は、硅素結合ヒドロキシル基含有トリメチルシリル末端封鎖樹脂コポリマー、シラノール末端封鎖ポリジ有機基シロキサン流体、およびポリシロキサン流体の混合物を含む。
【００３４】
ホットメルトシリコーン接着剤の１つの具体例は：
（ｉ）４０〜７０重量部のトリメチルシリル末端封鎖低分子量炭化水素、または、ベンゼン可溶性樹脂コポリマーであって、硅素結合ヒドロキシルラジカルを含有し、式Ｒ’’’’3ＳｉＯ1/2のトリ有機基シロキシ単位と式ＳｉＯ4/2の４官能基シロキシ単位とから本質的になり、該コポリマー分子中に存在している４官能基シロキシ単位につきトリ有機基シロキシ単位の比０．６〜０．９であり、Ｒ’’’’が１〜６個の炭素原子の１価の炭化水素基であるベンゼン可溶性樹脂コポリマー
（ｉｉ）３０〜６０重量部のシラノール末端封鎖ポリジ有機基シロキサン流体
を含み、ここで、該樹脂コポリマーおよび該シラノール末端封鎖ポリジ有機基シロキサン流体の合計重量部が１００部に等しく、（ｉ）および（ｉｉ）の混合物が粘着および接着を呈し
（ｉｉｉ）該樹脂コポリマーおよび該シラノール末端封鎖ポリジ有機基シロキサン流体の合計重量部に基づき０．５〜２０重量％の、式Ａ3ＳｉＯ［Ｓｉ（Ｃ6Ｈ5）（Ｒ’）Ｏ］x［Ｓｉ（Ｒ2Ｏ）］yＳｉＢ3のフェニル含有ポリシロキサン流体とブレンドされ、式中、Ｒが、−−ＯＳｉＲ’’3、１〜３個の炭素原子の炭化水素基、および−−ＯＨからなる群から選択される１価の基であり、Ｒ’が、−−ＯＳｉＲ’’3、−−ＯＨ、および−−ＣＨ3からなる群から選択される１価の基であり、Ｒ’’が、１〜３個の炭素原子の１価の炭化水素基であり、ＡおよびＢが、−−ＯＳｉＲ’’’3からなる群から選択される末端封鎖単位であり、式中、Ｒ’’’が、１〜８個の炭素原子の炭化水素基、−−ＯＨ、ハロゲン基、およびアミン基であり、ｘが、０より大きな値を有する整数であり、ｘおよびｙの値が、該フェニル含有ポリシロキサン流体が、２５℃において、粘度５〜６０，０００センチストークを持ち、１００シロキサン単位につき１〜１００フェニル基を持つようなものである。
【００３５】
本接着剤の詳細およびその製造プロセスの例が、以前に記された米国特許第５，１６２，４１０号明細書において説明され、これに言及されてよい。本接着剤が、Ｄｏｗ  Ｃｏｒｎｉｎｇ  Ｃｏｒｐｏｒａｔｉｏｎ，Ｍｉｄｌａｎｄ，Ｍｉｃｈ．，ＵＳＡから市販されている。
【００３６】
本発明の接着剤は、稀釈剤も包含してよい。このような稀釈剤は、多くの場合、本剤粘度を塗布のために充分に下げるのに必要である。稀釈剤の例は、ヘキサメチルジシロキサン、オクタメチルトリシロキサン、および他の短鎖直鎖シロキサン、オクタメチルシクロテトラシロキサン、デカメチルシクロペンタシロキサン、およびドデカメチルシクロヘキサシロキサンのような環状シロキサンなどのシリコン（硅素）含有稀釈剤、酢酸ブチル、アルカン、アルコール、ケトン、エステル、フッ化炭化水素のような有機稀釈剤、あるいは、本剤成分材料もしくは硬化時間のいずれにも悪影響を及ぼすことなく本剤を稀釈できる如何なる他の材料をも包含する。上の稀釈剤は、本剤の９５重量％までの量で使用され得る。しかしながら、塗布時に該稀釈剤は、多くの場合、実質的に揮発し、他の成分物質を望まれる部位上に残す。
【００３７】
本発明の組成物は、制汗薬化合物も包含する。本発明の制汗薬化合物は、ヒト皮膚に対する塗布に適切な制汗薬を含み得る。本組成物中の活性剤は、可溶化されるか、または、固体粒子の形態、もしくは、分散液滴の形態であってよい。本最終組成物中の制汗薬濃度は、望まれる湿気の制御を与えるに充分たるべきである。
【００３８】
本発明の最終組成物は、制汗薬を、本組成物重量で、約０．１％〜約５０％、もしくは、約５％〜約３５％、もしくは、約７％〜約３０％の範囲の濃度で含み得る。これらの重量％は、無水金属塩基準で算出され、水、ならびに、グリシン、グリシン塩、もしくは他の錯体化試薬のような如何なる錯体化試薬をも除く。
【００３９】
本発明の組成物に使用するための制汗薬化合物は、制汗薬活性を有する、如何なる化合物、組成物、もしくは他の物質も包含する。制汗薬化合物は、収斂金属塩、特に、アルミニウム、ジルコニウム、および亜鉛の無機塩および有機塩、ならびに、これらの混合物も包含する。これらは、アルミニウム含有および／またはジルコニウム含有物質もしくは塩を包含し、ハロゲン化アルミニウム、塩化アルミニウム水和物、水酸化ハロゲン化アルミニウム、オキシハロゲン化ジルコニウム、水酸化ハロゲン化ジルコニウム、およびこれらの混合物のようなものである。例は、アルミニウム−ジルコニウムテトラクロロハイドレックスおよびアルミニウム−ジルコニウムトリクロロハイドレックスを包含する。
【００４０】
本発明の組成物に使用するためのアルミニウム塩は、式：
Ａｌ2（ＯＨ）aＣｌb・ｘＨ2Ｏ
に一致するものを包含し、式中、ａが約２〜約５であり、ａとｂとの和が約６であり、ｘが約１〜約６であり、ａ、ｂ、およびｘが非整数値を有してもよい。１つの実施形態において、アルミニウムクロロヒドロキシド(aluminum chlorohydroxides)は、式中ａ＝５および式中ａ＝４のものである。アルミニウム塩を調製するプロセスが、Ｇｉｌｍａｎ１９７５年６月３日刊行米国特許第３，８８７，６９２号明細書、Ｊｏｎｅｓら１９７５年９月９日刊行米国特許第３，９０４，７４１号明細書、Ｇｏｓｌｉｎｇら１９８２年１１月１６日刊行米国特許第４，３５９，４５６号明細書、ならびに、Ｆｉｔｚｇｅｒａｌｄら１９８０年１２月１０日公開英国特許明細書第２，０４８，２２９号において記載され、これらの全てが、本明細書において援用される。アルミニウム塩混合物が、Ｓｈｉｎら１９７４年２月２７日公開英国特許明細書第１，３４７，９５０号において記載され、この記載も、本明細書において援用される。
【００４１】
本発明の組成物に使用するためのジルコニウム塩は、式：
ＺｒＯ（ＯＨ）2-aＣｌa・ｘＨ2Ｏ
に一致するものを包含し、式中、ａが約１．１〜約２．０であり、ｘが約１〜約８であり、式中、ａおよびｘが両方とも非整数値を持ってもよい。これらのジルコニウム塩が、Ｓｃｈｍｉｔｚに対する１９７５年８月４日刊行ベルギー特許第８２５，１４６号明細書において記載され、この記載が、本明細書において援用される。適切なジルコニウム塩は、錯塩であり、更にアルミニウムおよびグリシンを含有し、ＺＡＧ錯体としてよく知られている。これらのＺＡＧ錯体は、上記式に一致する、アルミニウムクロロヒドロキシド及びジルコニルヒドロキシクロライド(zirconyl hydroxy chloride)を含有する。このようなＺＡＧ錯体が、Ｌｕｅｄｄｅｒｓら１９７４年２月１２日刊行米国特許第３，６７９，０６８号明細書、Ｃａｌｌａｇｈａｎら１９８５年３月２０日公開英国特許出願第２，１４４，９９２号明細書、ならびに、Ｓｈｅｌｔｏｎ１９７８年１０月１７日刊行米国特許第４，１２０，９４８号明細書において記載され、これらの全てが、本明細書において援用される。
【００４２】
本組成物は、シリカ、クレイ、アルギナート、コラーゲン、キトサンのような吸湿性充填剤、ならびに、アクリルポリマー、ポリアクリル酸、ポリビニルアルコールおよびポリビニルピロリドン、およびポリエチレングリコール、ならびに、より大きな多糖およびセルロース起源材料のような親水性有機充填剤をも含み得、本接着剤の湿気吸収容量を増加させる。加えて、他の充填剤が、もし望まれれば、使用され得る。これらは例えば、粉砕、沈降、およびコロイド炭酸カルシウムを包含し、これらは、処理されないか、または、ステアレートもしくはステアリン酸を用いて処理され得、発煙シリカ、沈降シリカ、および疎水化シリカのような強化シリカ、破砕石英、粉砕石英、アルミナ、水酸化アルミニウム、二酸化チタン、珪藻土、酸化鉄、カーボンブラック、およびグラファイトを包含する。充填剤の１クラス（分類）は合成シリカであり、ここでは、該シリカの表面が、シリコン（硅素）化合物を用いて修飾され、疎水的な行動を起こす。これらの材料は互いに、表面積、当該シリカを処理するのに使用される該シリコン化合物、および表面処理度において異なる。このような材料は驚くべきことに、本フィルム形成製剤の粘度を抑えることができる。加えて、樹脂強化充填剤が、本明細書において使用され得、透明フィルムを形成する。シリカ、炭酸カルシウム、および樹脂充填剤が、本発明の１つの実施形態において使用され得る。特定の例として、Ｃａｂ−Ｏ−Ｓｉｌ＠ＴＳ−５３０処理充填剤、Ａｅｒｏｓｉｌ＠Ｒ８２００処理充填剤、およびＷａｃｋｅｒ  ＨＤＸ  Ｈ２０００処理充填剤を包含する。
【００４３】
本組成物は、種々の活性剤をも含み得る。本発明において使用される活性剤は一般的に、決定的ではない。これらは、如何なる固体もしくは液体材料をも含み得、本組成物中で製剤され得、あるいは、本組成物上でコーティングされ得、例えばプラズマにより、引き続いて、望まれる速度において放出される。該活性剤も、許容できないまでに、本シリコーン製剤の硬化に干渉するべきでない。適切な活性剤は、化粧品、パーソナルケア、化粧医薬品、治療もしくは診断材料、香料、天然抽出物、アロエヴェラ、タマネギ、コラーゲン、殺虫剤、除草剤、および同様なものを包含する。これらは例えば、銀、銅を包含して抗微生物薬、ならびに、生体由来のものを除外して殺菌剤および／または殺真菌剤を包含し得る。
【００４４】
治療活性剤が用いられてよく、例えば、抗面皰剤、抗生物質、防腐剤、抗真菌剤、抗バクテリア剤、抗微生物剤、殺生物剤、抗炎症剤、収斂剤、ホルモン、抗癌剤、禁煙組成物、心臓血管薬、ヒスタミンブロッカー、気管支拡張薬、鎮痛薬、抗不整脈薬、抗ヒスタミン剤、α1ブロッカー、βブロッカー、ＡＣＥ阻害剤（ＡＣＥＩ）、利尿薬、抗凝集薬、鎮静薬、トランキライザー、抗痙攣薬、抗凝固薬、ビタミン、アンチエージング剤、消化器および十二指腸潰瘍の治療剤、抗セルライト剤、蛋白分解酵素、治癒因子、細胞成長栄養、ペプチド、ならびに他のものを包含する。適切な治療活性剤の特定例は、ペニシリン、セファロスポリン、テトラサイクリン、マクロライド、エピネフリン、アンフェタミン、アスピリン、アセトアミノフェン、バルビツレート、カテコールアミン、ベンゾジアゼピン、チオペンタール、コデイン、モルヒネ、プロカイン、リドカイン、ベンゾカイン、スルホンアミド、チコナゾール、ペルブテロール、フロサミド、プラゾシン、プロスタグランジン、サルブタモール、インドメタシン、ジクロフェナク、グラフェニン、ジピリダモール、テオフィリン、およびレチノールを包含する。
【００４５】
これら治療もしくは診断材料に加えて、活性剤は、香水、ＵＶ保護剤、シェービング製品、脱臭剤などの化粧料たり得る。適切な化粧料が、当業者に知られている。
【００４６】
本発明において用いられる活性剤割合は、本組成物において必要とされる活性剤濃度に従って選ばれ、提案される供給速度において必要とされる用量を供給する。これは、最終組成物の０．１〜約７０重量％、もしくは、０．１〜２０重量％のような広い範囲内で変動してよい。
【００４７】
所望の場合、本剤は、他の更なる成分をも含有してよい。これらは、着色料、着色される指示薬、他の稀釈剤、シリコーン流体、シリコーン樹脂のような増量剤、調剤で用いられる賦形剤、本剤中および周囲の環境を即座に制御するｐＨ緩衝剤として挙動することを意図される化合物、安定化剤、保存料、フッ素化シリコーンなどの気泡剤(cellular formulations)のための界面活性剤、環状もしくは直鎖状ポリジ有機基シロキサンのような加工補助剤、バイオ接着材料、ならびに、欧州特許（ＥＰ）公開第４６５，７４４号明細書において説明されるような親水性調節膨潤成分もしくはポリマーを包含する。
【００４８】
本明細書において使用されてよい、化粧、パーソナルケア、および化粧医薬品成分、ならびに、医薬賦形剤のある幾つかの更なる例が、ＣＴＦＡ成分データベースおよび医薬賦形剤ハンドブックにおいて見出されることがあり、例えば、吸収剤、抗凝集剤、抗酸化剤、帯電防止剤、収斂剤、バインダー、緩衝剤、バルク化剤、キレート剤、着色料、化粧品用収斂剤、化粧品用殺生物剤、脱臭剤、皮膚軟化剤、外用鎮痛剤、皮膜形成剤、香料、香気成分、湿潤剤、溶菌剤、保湿剤、閉塞促進剤（occlusive enhancers)、不透明化剤、酸化還元剤、浸透性促進剤、殺虫剤、可塑化剤、保存料、皮膚漂白剤、皮膚コンディショニング剤、皮膚保護剤、滑り修飾剤、可溶化剤、溶媒、日焼け止め、表面修飾剤、界面活性剤および乳化剤、懸濁剤、増粘剤、粘度制御剤（増加剤または低下剤を包含する）、ＵＶ光吸収剤を包含し得る。
【００４９】
化粧、パーソナルケア、および化粧医薬品成分、ならびに、医薬賦形剤が用いられてよく、例えば、以降の化学分類から選択される。
アルコール、脂肪アルコールおよびポリオール、アルデヒド、アルカノールアミン、アルコキシル化アルコール（例えば、アルコールおよび脂肪アルコールのポリエチレングリコール誘導体）、アルコキシル化アミド、アルコキシル化アミン、アルコキシル化カルボン酸、塩を包含してアミド（例えば、セラミド）、アミン、塩、ならびに、アルキル置換誘導体、エステル、アルキル置換、およびアシル誘導体を包含してアミノ酸、ポリアクリル酸、アクリルアミドコポリマー、アジピン酸コポリマー、アルコール、アミノシリコーン、バイオポリマーおよび誘導体、ブチレンコポリマー、炭水化物（例えば、多糖、キトサン、および誘導体）、カルボン酸、カルボマー、エステル、エーテル、およびポリマーエーテル（例えば、ＰＥＧ誘導体、ＰＰＧ誘導体）、グリセリルエステルおよび誘導体、ハロゲン化合物、塩を包含してヘテロ環化合物、塩およびゴムを包含して親水コロイドおよび誘導体（例えば、セルロース誘導体、ゼラチン、キサンタンゴム、天然ゴム）、イミダゾリン、無機材料（クレイ（粘土）、ＴｉＯ2、ＺｎＯ）、ケトン（例えば、カンファー（樟脳））、イセチオナート、ラノリンおよび誘導体、有機塩、塩を包含してフェノール（例えば、パラベン）、燐化合物（例えば、燐酸誘導体）、ポリアクリレートおよびアクリレートコポリマー、蛋白および酵素誘導体（例えば、コラーゲン）、塩を包含して合成ポリマー、シロキサンおよびシラン、ソルビタン誘導体、ステロール、スルホン酸および誘導体、ならびにワックス
【００５０】
抗面皰剤のある幾つかの例は、サリチル酸および硫黄である。
【００５１】
抗真菌剤のある幾つかの例は、ウンデシレン酸カルシウム、ウンデシレン酸、ウンデシレン酸亜鉛、およびポビドン−沃素である。
【００５２】
抗菌剤のある幾つかの例は、アルコール、塩化ベンザルコニウム、塩化ベンゼトニウム、過酸化水素、塩化メチルベンゼトニウム、フェノール、ポロキサマー１８８、およびポビドン−沃素である。
【００５３】
抗酸化剤のある幾つかの例は、アセチルシステイン、アルブチン、アスコルビン酸、アスコルビン酸ポリペプチド、ジパルミチン酸アスコルビル、ペクチン酸アスコルビルメチルシラノール、パルミチン酸アスコルビル、ステアリン酸アスコルビル、ＢＨＡ、ｐ−ヒドロキシアニソール、ＢＨＴ、ｔ−ブチルヒドロキノン、カフェイン酸（コーヒー酸）、Ｃａｍｅｌｌｉａ Ｓｉｎｅｎｓｉｓ油、アスコルビン酸キトサン、グリコール酸キトサン、サリチル酸キトサン、クロロゲン酸、システイン、システインＨＣｌ、デシルメルカプトメチルイミダゾール、エリトルビン酸、ジアミルヒドロキノン、ジ−ｔ−ブチルヒドロキノン、チオジプロピオン酸ジセチル、ジシクロペンタジエン／ｔ−ブチルクレゾールコポリマー（共重合体）、三オレイン酸ジガロイル、チオジプロピオン酸ジラウリル、チオジプロピオン酸ジミリスチル、ジオレイルトコフェリルメチルシラノール、イソケルシトリン、ジオスミン、硫酸アスコルビル二ナトリウム、ルチニル二硫酸二ナトリウム、チオジプロピオン酸ジステアリル、チオジプロピオン酸ジトリデシル、没食子酸ドデシル、フェルラ酸エチル、フェルラ酸、ヒドロキノン、ヒドロキシルアミンＨＣｌ、硫酸ヒドロキシルアミン、チオグリコール酸イソオクチル、麹酸、Ｍａｄｅｃａｓｓｉｃｏｓｉｄｅ、アスコルビン酸マグネシウム、アスコルビル燐酸マグネシウム、メラトニン、メトキシ−ＰＥＧ−７琥珀酸ルチニル、メチレンジ−ｔ−ブチルクレゾール、アスコルビン酸メチルシラノール、ノルジヒドログアイヤール酸、没食子酸オクチル、フェニルチオグリコール酸、クロログルシノール、アスコルビルトコフェリル燐酸カリウム、チオジグリコールアミド、亜硫酸カリウム、没食子酸プロピル、ローズマリー酸、ルチン、アスコルビン酸ナトリウム、アスコルビル／コレステリル燐酸ナトリウム、重亜硫酸ナトリウム、エリトルビン酸ナトリウム、メタ重亜硫酸ナトリウム、亜硫酸ナトリウム、チオグリコール酸ナトリウム、ソルビチルフルフラール、茶の木（Ｍｅｌａｌｅｕｃａ Ａｆｔｅｍｉｆｏｌｉａ）の油、酢酸トコフェリル、アスコルビン酸テトラヘキシルデシル、テトラヒドロジフェルロイルメタン、オレイン酸／リノレン酸トコフェリル、チオジグリコール、琥珀酸トコフェリル、チオジグリコール酸、チオグリコール酸、チオ乳酸、チオサリチル酸、チオタウリン、レチノール、トコフェレス−５、トコフェレス−１０、トコフェレス−１２、トコフェレス−１８、トコフェレス−５０、トコフェロール、トコフェルソラン、リノレン酸トコフェリル、ニコチン酸トコフェリル、トコキノン、ｏ−トリルビグアニド、亜燐酸トリス（ノニルフェニル）、ユビキノン、およびジブチルジチオカルバミン酸亜鉛である。
【００５４】
化粧料用殺生物剤のある幾つかの例は、フェノールスルホン酸アルミニウム、フェノールスルホン酸アンモニウム、バクチオール、臭化ベンザルコニウム、セチル燐酸ベンザルコニウム、塩化ベンザルコニウム、サッカリンベンザルコニウム、塩化ベンゼトニウム、カリウムフェノキシド、ベンゾキシキン、塩化ベンゾオキソニウム、ビスピリチオン、硼酸、ブロモクロロフェン、カンファーメト硫酸ベンザルコニウム、キャプタン、塩化セタルコニウム、臭化セテアラルコニウム、臭化セテチルジモニウム、臭化セトリモニウム、塩化セトリモニウム、メト硫酸セトリモニウム、サッカリンセトリモニウム、トシル酸セトリモニウム、塩化セチルピリジニウム、クロラミンＴ、クロルヘキシジン、クロルヘキシジン二酢酸、クロルヘキシジン二グルコン酸、クロルヘキシジン二塩酸、ｐ−クロロ−ｍ−クレゾール、クロロフェン、ｐ−クロロフェノール、クロロチモール、クロロキシレノール、クロルフェネシン、シクロピロックスオラミン、クリンバゾール、クロフルカルバン、クロトリマゾール、コールタール、コロイド硫黄、ｏ−シメン−５−オール、酢酸デカリニウム、塩化デカリニウム、ジブロモプロパミジン二イセチオン酸、ジクロロベンジルアルコール、ジクロロフェン、ジクロロフェニルイミダゾールジオキソラン、ジクロロ−ｍ−キシレノール、ジヨードメチルトリルスルホン、ジメチロールエチレンチオウレア（尿素）、ジフェニルメチルピペラジニルベンズイミダゾール、臭化ドミフェン、７−エチルビシクロオキサゾリジン、フルオロサラン、ホルムアルデヒド、グルタラール、ヘキサクロロフェン、ヘキサミジン、二イセチオン酸ヘキサミジン、二パラベンヘキサミジン、パラベンヘキサミジン、ヘキサチジン、過酸化水素、ジオキソアザビシクロオクタン酸ヒドロキシメチル、イクタモール、イソプロピルクレゾール、塩化ラピリウム、臭化ラウラルコニウム、塩化ラウラルコニウム、臭化ラウルトリモニウム、塩化ラウルトリモニウム、ラウルトリモニウムトリクロロフェノキシド、臭化ラウリルイソキノリニウム、サッカリンラウリルイソキノリニウム、塩化ラウリルピリジニウム、酸化水銀、メテナミン、塩化メテナンモニウム、塩化メチルベンゼトニウム、塩化ミリスタルコニウム、サッカリンミリスタルコニウム、臭化ミルトリモニウム、ノナキシノール−９沃素、ノナキシノール−１２沃素、塩化オレアルコニウム、オキシキノリン、安息香酸オキシキノリン、硫酸オキシキノリン、塩化ＰＥＧ−２ココベンゾニウム、塩化ＰＥＧ−１０ココベンゾニウム、ウンデシレン酸ＰＥＧ−６、ウンデシレン酸ＰＥＧ−８、フェノール、ｏ−フェニルフェノール、サリチル酸フェニル、ピロクトンオラミン、スルホスクシニルウンデシレナート、ｏ−フェニルフェナートカリウム、サリチル酸カリウム、トロクロセンカリウム、プロピオン酸、ＰＶＰ−沃素、クアテルニウム−８、クアテルニウム−１４、クアテルニウム−２４、フェノールスルホン酸ナトリウム、ナトリウムフェノキシド、ｏ−フェニルフェナートナトリウム、けつ岩油スルホン酸ナトリウム、ウスニン酸ナトリウム、チアベンダゾール、２，２’−チオビス（４−クロロフェノール）、チラム、トリアセチン、トリクロカルバン、トリクロサン、硼酸トリオクチルドデシル、ウンデシレンアミドプロピルアミンオキシド、ウンデシレネス−６、ウンデシレン酸、酢酸亜鉛、アスパラギン酸亜鉛、硼酸亜鉛、塩化亜鉛、クエン酸亜鉛、システイン酸亜鉛、ジブチルジチオカルバミン酸亜鉛、グルコン酸亜鉛、グルタミン酸亜鉛、乳酸亜鉛、フェノールスルホン酸亜鉛、ピリチオン亜鉛、硫酸亜鉛、およびウンデシレン酸亜鉛である。
【００５５】
外用鎮痛剤のある幾つかの例は、ベンジルアルコール、蕃椒脂油、サリチル酸メチル、カンファー（樟脳）、フェノール、カプサイシン、杜松タール（ネズノキタール）、ナトリウムフェノラート（ナトリウムフェノキシド）、唐辛子、メントール、レゾルシノール、ニコチン酸メチル、およびテレピン油（松脂）である。
【００５６】
酸化剤のある幾つかの例は、過硫酸アンモニウム、過酸化カルシウム、過酸化水素、過酸化マグネシウム、過酸化メラミン、臭素酸カリウム、カロー酸カリウム、塩素酸カリウム、過硫酸カリウム、臭素酸ナトリウム、炭酸ナトリウム過酸化物、塩素酸ナトリウム、沃素酸ナトリウム、過硼酸ナトリウム、過硫酸ナトリウム、二酸化ストロンチウム、過酸化ストロンチウム、過酸化尿素、および過酸化亜鉛である。
【００５７】
還元剤のある幾つかの例は、重亜硫酸アンモニウム、亜硫酸アンモニウム、チオグリコール酸アンモニウム、チオ乳酸アンモニウム、システインアミンＨＣｌ、システイン、システインＨＣｌ、チオグリコール酸エタノールアミン、グルタチオン、チオグリコール酸グリセリル、チオプロピオン酸グリセリル、ヒドロキノン、ｐ−ヒドロキシアニソール、チオグリコール酸イソオクチル、チオグリコール酸マグネシウム、メルカプトプロピオン酸、メタ重亜硫酸カリウム、亜硫酸カリウム、チオグリコール酸カリウム、重亜硫酸ナトリウム、ヒドロ亜硫酸ナトリウム、ヒドロキシメタンスルホン酸ナトリウム、メタ重亜硫酸ナトリウム、亜硫酸ナトリウム、チオグリコール酸ナトリウム、チオグリコール酸ストロンチウム、スーパーオキシドジスムターゼ（ＳＯＤ）、チオグリセリン、チオグリコール酸、チオ乳酸、チオサリチル酸、および亜鉛ホルムアルデヒドスルホキシレートである。
【００５８】
皮膚漂白剤のある例は、ハイドロキノンである。
【００５９】
皮膚保護剤のある幾つかの例は、アラトイン、酢酸アルミニウム、水酸化アルミニウム、硫酸アルミニウム、カラミン、ココアバター、鱈肝油、コロイドオートミール、ジメチコーン、グリセリン、カオリン、ラノリン、鉱油、ワセリン、鮫肝油、重炭酸ナトリウム、タルク、ウィッチ（魔女の木）ヘーゼル（ナッツ）、酢酸亜鉛、炭酸亜鉛、および酸化亜鉛である。
【００６０】
日焼け止めのある幾つかの例は、アミノ安息香酸、シノキサート、メトキシ桂皮酸ジエタノールアミン、三オレイン酸ジガロイル、ジオキシベンゾン、４−［ビス（ヒドロキシプロピル）］アミノ安息香酸エチル、アミノ安息香酸グリセリル、ホモサラート、ジヒドロキシアセトンを有するＬａｗｓｏｎｅ、アントラニル酸メンチル、オクトクリレン、メトキシ桂皮酸オクチル、サリチル酸オクチル、オキシベンゾン、パジマートＯ、硫酸フェニルベンズイミダゾール、赤ワセリン、スリゾベンゾン、二酸化チタン、およびサリチル酸トロラミンである。
【００６１】
ＵＶ光吸収剤のある幾つかの例は、アセトアミノサロール、アラトインＰＡＢＡ、ベンザルフタリド、ベンゾフェノン、ベンゾフェノン１−１２、３−ベンジリデンカンファー（樟脳）、ベンジリデンカンファー加水分解コラーゲンスルホンアミド、ベンジリデンカンファースルホン酸、サリチル酸ベンジル、ボルネロン、ブメトリオゾール、ブチルメトキシジベンゾイルメタン、ブチルＰＡＢＡ、セリア／シリカ、セリア／シリカタルク、シノキサート、ＤＥＡ−メトキシ桂皮酸、ジベンゾキサゾールナフタレン、ジ−ｔ−ブチルヒドロキシベンジリデンカンファー、三オレイン酸ジガロイル、ジイソプロピル桂皮酸メチル、ジメチルＰＡＢＡ、トシル酸エチルセテアリルジモニウム、ジオクチルブタミドトリアゾン、ジフェニルカルボメトキシアセトキシナフトピラン、ビセチルフェニルチアミノトリアジンスチルベン二スルホン酸二ナトリウム、ジスチリルビフェニルトリアミノトリアジンスチルベン二スルホン酸二ナトリウム、ジスチリルビフェニル二スルホン酸二ナトリウム、ドロメトリゾール、ドロメトリゾールトリシロキサン、エチルジヒドロキシプロピルＰＡＢＡ、ジイソプロピル桂皮酸エチル、メトキシ桂皮酸エチル、エチルＰＡＢＡ、ウロカニン酸エチル、エトロクリレンフェルラ酸、オクタン酸ジメトキシ桂皮酸グリセリル、グリセリルＰＡＢＡ、サリチル酸グリコール、ホモサラート、ｐ−メトキシ桂皮酸イソアミル、サリチル酸イソプロピルベンジル、イソプロピルジベンゾイルメタン、メトキシ桂皮酸イソプロピル、アントラニル酸メンチル、サリチル酸メンチル、４−メチルベンジリデンカンファー（樟脳）、オクトクリレン、オクトリゾール、オクチルジメチルＰＡＢＡ、メトキシ桂皮酸オクチル、サリチル酸オクチル、オクチルトリアゾン、ＰＡＢＡ、ＰＥＧ−２５ＰＡＢＡ、ペンチルジメチルＰＡＢＡ、硫酸フェニルベンズイミダゾール、ポリアクリルアミドメチルベンジリデンカンファー、メトキシ桂皮酸カリウム、フェニルベンズイミダゾールスルホン酸カリウム、赤ワセリン、フェニルベンズイミダゾールスルホン酸ナトリウム、ウロカニン酸ナトリウム、フェニルベンズイミダゾールスルホン酸ＴＥＡ、サリチル酸ＴＥＡ、テレフタリリデン二カンファースルホン酸、二酸化チタン、トリＰＡＢＡパンテノール、ウロカニン酸、およびＶＡ／クロトン酸／メタクリロキシベンゾフェノン−１共重合体（コポリマー）である。
【００６２】
典型的には、本組成物の全成分を混合していくと、室温において始まる硬化を引き起こす。このように、これら成分材料は、使用前に、複数の容器中で保管され得、使用前の硬化を阻害する。本剤中の更なる成分のいずれも、該容器に入れられるのが、最も望ましい。
【００６３】
典型的には、本発明の制汗薬化合物は、硬化前に、本接着剤と混合される。混合は、如何なる従来手法によっても、実施され得る。例えば、本制汗薬塩が、本接着剤に加えられ、機械的高剪断混合システムを用いてブレンドされ、該塩を分散させることができる。硬化、もしくは、担体溶媒のエバポレーション時に、該塩が、本接着剤のマトリックス中に取り込まれるようになる。
【００６４】
この混合された組成物が次いで、望まれる部位に適用されるか、あるいは、本発明の成分材料が望まれる部位上に混合を引き起こすように適用され得る。本組成物が次いで硬化し、硬化接着剤を形成する。あるいは、本剤は、動物の体（例えば、ヒトもしくは他の動物）を包含しているがこれらに限られない生体表面上で、もしくは、ヒトもしくは動物の体に接着される基材上で、適用される。
【００６５】
本発明の剤は、例えば、コーティング、擦りつけ、塗布、噴霧、または、薄膜を適用する任意の他の従来の方法によって、支持体フィルム、剥離ライナー、医療装置表面など基材に塗布されうる。皮膚のような生体表面に直接、ｉｎ  ｓｉｔｕで硬化する形態でも、塗布され得る。
【００６６】
上記のように、本剤が混合される場合、硬化してコーティングを形成する。例えば、室温もしくは高温において、硬化しうる。
【００６７】
所望の場合、本発明の接着剤は、所望の基材上でコーティングされて硬化され、次いで、本接着剤表面を本制汗薬化合物で、例えば、プラズマ、トランスファー、もしくは噴霧コーティングによりコーティングし得る。もしこの様式で実施されれば、本制汗薬は純粋な材料として塗布され得るか、あるいは、溶媒担体中でブレンドされ得るか、または、本接着剤表面の第２層を形成する剤の一部たり得る。
【００６８】
最終組成物は、粘着ゲル（充填剤のないエラストマー）、粘着表面を有する強化エラストマー、フォーム、気泡構造、もしくは樹脂の形態であり得る。
【００６９】
本明細書における製剤および得られる組成物は、一般的に、例えば、皮膚、または、口腔、口、鼻、耳、もしくは眼組織のような体の他の部分などの、多くの生体表面上で許容可能である。本発明の利点のうちの１つは、他の接着剤が失敗することがある場合も、湿気の量を抑えることにより、殆どの表面に対する接着を維持することである。特に、本制汗薬が、ヒトもしくは他の動物の体の発汗を、その接着部位において阻害することが仮定され、これゆえ、本接着剤がその接着を保持するようになる。
【００７０】
生体表面上で使用される場合、本発明の組成物は、そのまま、または、伝統的もしくは新たなパーソナル衛生制汗薬の適用において、使用され得る。加えて、しかしながら、これらの組成物は、絆創膏、火傷の手当て、瘢痕管理装置(scar management device)、外科用ドレープおよび包帯、医療用テープ、造瘻、失禁用装置、電極、モニター、疱疹予防装置、化粧用もしくは医療用人工器具、歩行装置および他のＲｘ、ならびに、ＯＴＣヘルスケアおよび医療装置（例えば発汗からの湿気が接着を減少させることが予期される場合）における適用などの、装置を接着するのに使用され得る。本発明は、疱疹用装置、防臭用装置、関節安定化装置、および、床擦れを予防する装置のような、本来予防的である装置を接着させるのに使用されてもよい。本発明の組成物は、レクリエーションおよびスポーツ用設備および備品における適用をも見出しており、例えば、スポーツ用テープおよび留め具、保護設備、ならびに、仮面およびマスクなどのアパレルを包含している。最後に、乾燥表面に対する接着は典型的に、皮膚とより良好なシールを与えるので、本発明の組成物が、制汗薬を含有しない同様な接着剤を用いて接着されるよりも、良好な接着を提供すると予期される。
【００７１】
本組成物は、フィルム上で形成されてもよく、次いで、包帯のように、皮膚に載せられる。本接着剤フィルムは、該基材上で形成され得、接着されるか、あるいは、無傷もしくは損なわれた皮膚上で形成されてもよい。
【００７２】
得られるフィルムは典型的に、薄くて粘着性がある。約２０ミルまで（例えば、０．１〜１５ミル）のフィルムがしばしば、得られる。これらのフィルムは、ゲル〜エラストマー〜樹脂までの多くの物性を持ち得る。
【実施例】
【００７３】
以降の実施例が包含され、本発明の好ましい実施形態を実証する。当業者により、以降の実施例において開示される手法が、本発明者により発見された手法を代表することが認められるはずであり、本発明の実施に当たり、よく機能し、これゆえ、その実施に好ましいモードを構成すると考えられ得る。しかしながら、当業者は、本開示に照らして、多くの変更が、開示される特定の実施形態においてなされ得、本発明の精神および範囲から離れていくことなく、同様な結果を尚得ることを、認めるはずである。全ての％は重量％である。
【００７４】
表１に記載される濃度で制汗薬塩を、表１に記載される接着剤中で混合することにより、組成物が調製された。全実施例が、単純なブレンドとして混合され、Variac speed controllerを有するHamilton Beach malt mixerを使用した。
【００７５】
Dow  Corning（登録商標）7-9800サンプルの場合、７−９８００Ａ：７−９８００Ｂ＝１：１の比で一緒に混合され、適量の制汗薬塩が、この混合物中に配合された。この混合物が次いで、キャストされ、オーブンで硬化され、およそ８ミルの厚さのフィルムを形成した。
【００７６】
Dow  Corning（登録商標）BIO-PSA  7-4502（酢酸エチル担体溶媒中、６０％固形分含量）サンプルの場合、この溶媒和された接着剤が、適量の制汗薬塩と混合され、該溶媒が除去された後、５％もしくは３０％の塩濃度を与えた。この溶液は、およそ３０ミルの厚さにおいて、キャストされた。
【００７７】
【表１】
2008512373.tif 000001
【００７８】
７−９８００は、７−９８００マトリックス中への、これらの塩の良好な取り込みを示した。接着および凝集は、依然として程良かったが、本接触法により求められた場合、本制汗薬塩なしで同様に調製されたサンプルよりも、僅かに弱かった。
【００７９】
７−４５０２サンプルも、制汗薬塩のないコントロールよりも僅かに減少した粘着性を有したが、凝集性は依然として非常に強かった。両方とも本方法により求められた。